(57)【要約】【課題】裏当て金本体にガス抜きスリットを設けた溶接用裏当て金を提供する。【解決手段】鋼管よりなるコラム２を突き合わせ溶接し、またはダイヤフラム３を介してコラム２を突き合わせ溶接する際に使用する溶接用裏当て金であって、コラム２の内周面に外周面が当接するようにコラム２の断面形状に合わせて裏当て金本体１を形成すると共に、溶接時発生したガスを逃がす複数のガス抜きスリット１ｂを、裏当て金本体１の長手方向に間隔を置いて形成したもので、コラム２同士またはコラム２とダイヤフラム３を突き合わせ溶接した際に発生したガスは、ガス抜きスリット１ｂよりコラム２内に逃げて溶融金属内に気泡として残留することがないため、溶接ビード４内に溶接欠陥となる気泡が発生することがなく、これによって溶接品質の改善が図れる。【選択図】        図４
2004291087.tif 000002
【特許請求の範囲】
【請求項１】
鋼管よりなるコラムを突き合わせ溶接し、またはダイヤフラムを介してコラムを突き合わせ溶接する際に使用する溶接用裏当て金であって、前記コラムの内周面に外周面が当接するように前記コラムの断面形状に合わせて裏当て金本体を形成すると共に、溶接時発生したガスを逃がす複数のガス抜きスリットを、前記裏当て金本体の長手方向に間隔を置いて形成したことを特徴とする溶接用裏当て金。
【請求項２】
鋼管よりなるコラムを突き合わせ溶接し、またはダイヤフラムを介してコラムを突き合わせ溶接する際に使用する溶接用裏当て金であって、前記コラムの内周面に外周面が当接するように前記コラムの断面形状に合わせて裏当て金本体を形成すると共に、前記裏当て金本体の外周面に、前記コラムの端面に対して前記裏当て金本体の突出量を位置決めする位置決め手段を形成したことを特徴とする溶接用裏当て金。
【請求項３】
前記裏当て金本体に、溶接時発生したガスを逃がす複数のガス抜きスリットを、前記裏当て金本体の長手方向に間隔を置いて形成してなる請求項２に記載の溶接用裏当て金。
【請求項４】
前記裏当て金本体の端面を肉厚方向に切り欠くことにより、前記ガス抜きスリットを形成してなる請求項１または３に記載の溶接用裏当て金。
【請求項５】
前記位置決め手段を、前記裏当て金本体１の外周面に円周方向に形成した少なくとも１本の連続する直線や、点線、破線等により形成してなる請求項２ないし４に記載の溶接用裏当て金。
【請求項６】
前記ガス抜きスリットの長さを任意に変化させてなる請求項１，３，４の何れかに記載の溶接用裏当て金。
【発明の詳細な説明】
【０００１】
【発明の属する技術分野】
本発明はビル等の鉄骨構造物を構成する鋼管柱（以下コラムという）を溶接する際に使用する溶接用裏当て金に関する。
【０００２】
【従来の技術】
従来ビル等の鉄骨構造物に使用されているコラムの多くは、丸形鋼管や角形鋼管が使用されている。
またこれらコラムは予め工場で製作した後建築現場へ搬入して組み立てられるが、長尺なものは輸送に制限を受けることから、輸送制限内の長さのコラムを予め工場で製作した後建築現場に搬入し、建築現場でコラムを長さ方向に突き合わせ溶接したり、各フロアー毎に設けたダイヤフラム介して各コラムを長さ方向に連結することにより所定の長さのコラムを得ており、コラムを突き合わせ溶接する場合、突き合わせ部の内側に裏当て金を当接して溶接を行っている（例えば特許文献１、２）。
【０００３】
【特許文献１】
特開平１０−１５６９４号公報（段落０００７、００１２）
【特許文献２】
特開平１１−９０６８８号公報（段落０００７、００２５）
【０００４】
前記特許文献１に記載された裏当て金は、突き合わせ溶接するコラムの溶接部内側に、コラムの内面に沿って枠状の裏当て金を設けると共に、裏当て金の両端間に設けたパイプにより裏当て金をコラム内面に仮止めすることにより、万力を必要とせずに裏当て金がコラムに仮止めできるため、作業能率の向上が図れる等の効果を有している。
また前記特許文献２に記載された裏当て金は、平板により形成された裏当て金用材料に、予め複数のＶ溝を形成して、このＶ溝形成部分より裏当て金を折り曲げることにより、溶接するコラムや台形パネルのコーナ部に沿った形状の裏当て金が容易に得られるようにしたものである。
【０００５】
【発明が解決しようとする課題】
しかし前記特許文献１、２に記載された裏当て金は、何れもコラムや台形パネルの溶接部に形成された開先の内側を塞ぐように裏当て金を当接して溶接を行うことから、溶接時発生したガスが逃げ場を失って溶融金属内に気泡として残留することがあり、その結果溶接ビード内に溶接欠陥となる気泡が発生して溶接品質が著しく低下する等の問題がある。
【０００６】
本発明はかかる従来の問題を改善するためになされたもので、裏当て金本体にスリット状のガス抜き溝を設けた溶接用裏当て金を提供して、溶接欠陥の発生を未然に防止することを目的とするものである。
【０００７】
【課題を解決するための手段】
前記目的を達成するため本発明の溶接用裏当て金は、鋼管よりなるコラムを突き合わせ溶接し、またはダイヤフラムを介してコラムを突き合わせ溶接する際に使用する溶接用裏当て金であって、コラムの内周面に外周面が当接するようにコラムの断面形状に合わせて裏当て金本体を形成すると共に、溶接時発生したガスを逃がす複数のガス抜きスリットを、裏当て金本体の長手方向に間隔を置いて形成したものである。
【０００８】
前記構成により、コラム同士またはコラムとダイヤフラムを突き合わせ溶接した際に発生したガスは、ガス抜きスリットよりコラム内に逃げて溶融金属内に気泡として残留することがないため、溶接ビード内に溶接欠陥となる気泡が発生することがなく、これによって溶接品質の改善が図れると共に、溶融金属内に気泡が残留しないように神経を使いながら溶接作業を行う必要もないことから、作業能率も向上する。
【０００９】
前記目的を達成するため本発明の溶接用裏当て金は、鋼管よりなるコラムを突き合わせ溶接し、またはダイヤフラムを介してコラムを突き合わせ溶接する際に使用する溶接用裏当て金であって、コラムの内周面に外周面が当接するようにコラムの断面形状に合わせて裏当て金本体を形成すると共に、裏当て金本体の外周面に、コラムの端面に対して裏当て金本体の突出量を位置決めする位置決め手段を形成したものである。
【００１０】
前記構成により、コラムの端部に裏当て金本体を仮付けする際、裏当て金本体の外周面に形成された位置決め手段にコラムの端面を一致させるだけで、裏当て金本体の突出量が容易かつ正確に位置決めできるため、裏当て金本体の仮付け作業が短時間で精度よく行えるようになり、これによって溶接作業の能率が向上すると共に、裏当て金本体が所定位置に正確に仮付けされることにより、溶接欠陥の少ない溶接が可能になるため、溶接品質も向上する。
【００１１】
前記目的を達成するため本発明の溶接用裏当て金は、位置決め手段を、裏当て金本体１の外周面に円周方向に形成した少なくとも１本の連続する直線や、点線、破線等により形成したものである。
【００１２】
前記構成により、位置決め手段が容易かつ安価に形成できるようになる。
【００１３】
前記目的を達成するため本発明の溶接用裏当て金は、裏当て金本体の端面を肉厚方向に切り欠くことにより、ガス抜きスリットを形成したものである。
【００１４】
前記構成により、溶接時発生したガスがコラム内へ効率よく逃げるため、より確実に溶接欠陥を防止できると共に、カッタ等の切断手段により簡単にガス抜きスリットが形成できるため、溶接欠陥の原因となる気泡を発生させることが少ない溶接用裏当て金が安価に得られるようになる。
【００１５】
前記目的を達成するため本発明の溶接用裏当て金は、ガス抜きスリットの長さを任意に変化させたものである。
【００１６】
前記構成により、途中から断面形状が変化するコラムであっても、確実にガスの排出が行えるようになると共に、ガス抜きスリットの長さを予め裏当て金本体の端面から例えば６ｍｍ、７ｍｍのように設定しておけば、コラムに裏当て金本体を仮付けする際の位置決め手段として利用することができる。
【００１７】
【発明の実施の形態】
本発明の第１の実施の形態を、図面を参照して詳述する。
図１は溶接用裏当て金の斜視図、図２は図１のＡ−Ａ線に沿う断面図、図３はコラムにダイヤフラムを溶接する際の分解斜視図、図４はコラムにダイヤフラムを溶接した状態の断面図である。
図１に示す裏当て金本体１は、鉄骨構造物を構成するコラム２を溶接する際に使用するもので、コラム２に丸形鋼管が使用されている場合は、図１に示すように環状に、また角形鋼管が使用されている場合は、図６に示すように角枠状に形成されている。
何れの場合も、コラム２と同材質の帯状鋼板を環状または角枠状に成形することにより形成されていて、コラム２の内周面に当接した際コラム２の内周面と裏当て金本体１の外周面との間に隙間が生じないように外径寸法や縦横寸法が設定されている。
【００１８】
また裏金本体１の上部側角部を面取りすることにより、コラム２の溶接部に形成された開先２ａとほぼ同角度の開先１ａが形成されており、裏当て金本体１の上端側には、円周方向に間隔を存して複数のガス抜きスリット１ｂが形成されている。
これらガス抜きスリット１ｂは、溶接時発生するガスをコラム２の内側へ逃すことにより、ガスが溶融金属内に気泡となって残留するのを防止するもので、裏当て金本体１の上端面より開先１ａのやや下方まで形成されており、帯状鋼板を環状または角枠状に成形する前に、カッタ等の切断手段を使用して予め所定の溝幅及び所定の長さに切り欠くことにより形成されている。
【００１９】
なお前記ガス抜きスリット１ｂのピッチや溝幅、深さは、裏当て金本体１の寸法に応じて適切に設定されているが、例えば裏当て金本体１の高さがＨが２６ｍｍ、板厚ｔが９ｍｍ、直径ＤがΦ３２０ｍｍの場合、ガス抜きスリット１ｂのピッチＰ１５〜２０ｍｍ、溝幅Ｗ２ｍｍ、深さＬは６〜７ｍｍ程度に設定することが好ましいが、勿論これら数値に限定されるものではない。
また帯状鋼板を環状または角枠状に成形した後、カッタ等の切断手段を使用して裏当て金本体１にガス抜きスリット１ｂを形成しても勿論よい。
【００２０】
次に前記第１の実施の形態になる裏当て金本体１を使用して、コラム２とダイヤフラム３を溶接する場合の作用を、図３及び図４を参照して詳述する。
コラム２を順次長さ方向へ連結する場合に使用されるダイヤフラム３は、鋼板によりコラム２の外径よりやや径の大きい円板状に形成されている。
このダイヤフラム３をコラム２の端部に溶接するに当たっては、まず図３に示すように裏当て金本体１をコラム２の端部内に嵌挿し、開先１ａが図４に示すようにコラム２の端部より突出するように位置決めしたら、裏当て金本体１をコラム２の内周面に仮付けする。
【００２１】
次に裏当て金本体１上にダイヤフラム３を載置して、コラム２の中心にダイヤフラム３の中心が一致するように芯合わせをしたら、コラム２とダイヤフラム３の溶接を開始するが、溶接中に発生するガスは、裏当て金本体１に形成されたガス抜きスリット１ｂより図４の矢印Ｂに示すようにコラム２内へと逃げるため、溶融金属内に気泡となって残留することがなく、これによって溶接ビード４内に溶接欠陥の原因となる気泡が発生することがないので、溶接品質の改善が図れるようになる。
またコラム２を長さ方向へ順次連結する場合は、コラム２に溶接されたダイヤフラム３に次のコラム２の端部を突き合わせて、前記と同様な方法でダイヤフラム３とコラム２を溶接すればよい。
【００２２】
なお図５はガス抜きスリット１ｂの変形例を示すもので、この変形例のようにガス抜きスリット１ｂの長さを任意に変えてもよく、この場合ガス抜きスリット１ｂの長さを、開先１ａ側端面から６ｍｍや、７ｍｍにしておくことにより、後述する第２の実施の形態で説明する位置決め手段５としてもガス抜きスリット１ｂが利用できる。
この場合ガス抜きスリット１ｂの長さが６ｍｍか、７ｍｍかの判別がしにくいので、予め６ｍｍのガス抜きスリット１ｂには「６」を、７ｍｍのガス抜きスリット１ｂには「７」を刻印などの手段で形成しておくことにより、裏当て金本体１を位置決めする際の間違いを少なくすることができる。
またコラム２に図６に示すように角形鋼管を使用した場合は、裏当て金本体１も角枠状に形成してコラム２の内周面に密着させると共に、コラム２に溶接するダイヤフラム３も、コラム２の形状に合わせて角形に形成すればよい。
【００２３】
一方図７ないし図９は、第２の実施の形態になる溶接用裏当て金を示すもので、次にこれを説明する。
なお前記第１の実施の形態になる溶接用裏当て金と同一部分は、同一符号を付してその説明は省略する。
図７ないし図９に示す第２の実施の形態では、裏当て金本体１をコラム２に仮付けする際の位置決めを容易にするため、予め裏当て金本体１の外周面に１本ないし複数本の位置決め手段５を、円周方向に形成している。
これら位置決め手段５は、裏当て金本体１の開先１ａ側端面から例えば６ｍｍと７ｍｍ離れた位置に上下方向に間隔を存して形成されたもので、必要に応じて８ｍｍの位置にも、もう１本形成されている。
【００２４】
これら位置決め手段５は、断面が例えばＶ字型の凹溝からなる連続した直線や、点線、または破線、点線と破線の組み合わせ等により形成されたもので、例えば図９の（イ）ないし（ニ）に示す工程を経て裏当て金本体１が製作されている。
すなわち製作する裏当て金本体１の高さＨと板厚ｔを有する図９の（イ）に示す定尺の帯鋼６を、必要な長さに切断して図９の（ロ）に示すような帯板部材６ａを形成し、次に開先１ａとガス抜きスリット１ｂを、図９の（ハ）に示すように形成する。
その後図９の（ニ）に示すように、一方のローラ７ａの外周面に２条の突条７ｂ、７ｃが突設されたローラ対７の間に帯板部材６ａを通過させて、帯板部材６ａの外周面に図９の（ホ）に示すように位置決め手段５を形成するもので、裏当て金本体１の開先１ａ側端面より例えば５ｍｍ、６ｍｍの位置に正確に位置決め手段５が形成されるように、ローラ６ａの外周面の突条７ｂ、７ｂの位置が設定されており、位置決め手段５が点線や破線の場合は、突条７ｂ、７ｃも点線や破線が形成できる形状となっている。
【００２５】
以上のようにして開先１ａとガス抜きスリット１ｂ及び位置決め手段５の形成された帯板部材６ａは、コラム２の内周面に裏当て金本体１を仮付けた際、裏当て金本体１とコラム２の内周面に隙間が生じないよう、コラム２の内周面の形状に合わせて環状に成形することにより裏当て金本体１を製作するもので、得られた裏当て金本体１は、図８に示すように前記実施の形態と同様に開先１ａとガス抜きスリット１ｂが形成されている上、外周面に１本ないし複数本の位置決め手段が形成された構成となっている。
【００２６】
次に前記構成の第２の実施の形態になる溶接用裏当て金の作用を説明すると、コラム２の端部にダイヤフラム３を溶接する場合、予めコラム２の端部内側に裏当て金本体１を仮付けするが、仮付けに当っては、まず裏当て金本体１をコラム２の端部内周面に嵌合したら、裏当て金本体１の外周面に形成されている位置決め手段５のうち、例えば上側の位置決め手段５にコラム２の端面が一致するよう裏当て金本体１の位置を調整する。
これによってコラム２の端面からに裏当て金本体１の突出量は、６ｍｍとなるが、突出量を７ｍｍにしたい場合は、下側の位置決め手段５にコラム２の端面が一致するよう裏当て金本体１の位置を調整すればよい。
【００２７】
なおコラム２の端面からに裏当て金本体１の突出量は、コラム２の径や、施工業者により任意に設定可能であり、コラム２の端部の切断精度（直角度）が低い場合は、予め開先１ａ側の端面から８ｍｍの位置にも位置決め手段５を形成した裏当て金本体１を製作してもよく、各位置決め手段５に予め「６」、「７」、「８」等の数字を刻印等の手段で表示しておけば、突出量を間違えて仮付けする心配が少ない。
以上のようにして裏当て金本体１の仮付けが完了したら、前記第１の実施の形態と同様の作業によりコラム２の端部にダイヤフラム３を溶接するもので、溶接中に発生するガスは、裏当て金本体１に形成されたガス抜きスリット１ｂよりコラム２内へと逃げるため、溶融金属内に気泡となって残留することがなく、これによって溶接ビード４内に溶接欠陥の原因となる気泡が発生することがないので、溶接品質の改善が図れるようになる。
【００２８】
なお前記第２の実施の形態では、定尺の帯鋼を所定の寸法に切断した後、開先１ａやガス抜きスリット１ｂ、位置決め手段５を形成するようにしたが、定尺の状態で開先１ａやガス抜きスリット１ｂ、位置決め手段５を形成し、その後所定の寸法に切断してもよく、また開先１ａやガス抜きスリット１ｂ、位置決め手段５を形成する順序も特に限定されるものではないと共に、位置決め手段５は、ガス抜きスリット１ｂのない溶接用裏当て金に形成しても勿論よい。
さらに前記第１、第２の実施の形態では、ダイヤフラム３を介してコラム２を突き合わせ溶接する場合について説明したが、コラム２同士を突き合わせ溶接する際にも裏当て金本体１が使用でき、この場合裏当て金本体１の開先１ａは不要であると共に、断面寸法の異なる異形コラム２を連結する場合に各コラム２の間に介在されるテーパ状コラムと各コラム２の溶接にも勿論上述した裏当て金本体１が使用できるものである。
何れの場合も、溶接中に発生したガスは、ガス抜きスリット１ｂよりコラム２内へ逃げるため、溶接ビード４内に気泡となって残留することがなく、これによって溶接欠陥のない品質の良好な溶接ビード４が得られるようになると共に、位置決め手段５により裏当て金本体１をコラム２の所定位置に容易、かつ短時間で精度よく仮付けすることができる。
【００２９】
【発明の効果】
本発明は以上詳述したように、突き合わせ溶接するコラムの内周面に外周面が当接するようにコラムの断面形状に合わせて裏当て金本体を形成すると共に、溶接時発生したガスを逃がす複数のガス抜きスリットを、裏当て金本体の長手方向に間隔を置いて形成したことから、コラム同士またはコラムとダイヤフラムを突き合わせ溶接した際に発生したガスは、ガス抜きスリットよりコラム内に逃げて溶融金属内に気泡として残留することがないため、溶接ビード内に溶接欠陥となる気泡が発生することがなく、これによって溶接品質の改善が図れると共に、溶融金属内に気泡が残留しないように神経を使いながら溶接作業を行う必要もないことから、作業能率も向上する。
【００３０】
また裏当て金本体の外周面に、コラムの端面に対して裏当て金本体の突出量を位置決めする位置決め手段を形成したことから、コラムの端部に裏当て金本体を仮付けする際、裏当て金本体の外周面に形成された位置決め手段にコラムの端面を一致させるだけで、裏当て金本体の突出量が容易かつ正確に位置決めできるため、裏当て金本体の仮付け作業が短時間で精度よく行えるようになり、これによって溶接作業の能率が向上すると共に、裏当て金本体が所定位置に正確に仮付けされることにより、溶接欠陥の少ない溶接が可能になるため、溶接品質も向上する上、裏当て金本体１の外周面に円周方向に形成した少なくとも１本の連続する直線や、点線、破線等により位置決め手段を形成したことから、位置決め手段が容易かつ安価に形成できるようになる。
【００３１】
さらに裏当て金本体の端面をコラムの軸線方向に切り欠くことにより、ガス抜きスリットを形成したことから、カッタ等の切断手段により簡単にガス抜きスリットが形成できるため、溶接欠陥の原因となる気泡を発生させることが少ない溶接用裏当て金が安価に得られると共に、ガス抜きスリットの長さを任意に変化させれば、途中から断面形状が変化するコラムであっても、確実にガスの排出が行える上、ガス抜きスリットの長さを予め裏当て金本体の端面から例えば６ｍｍ、７ｍｍのように設定しておけば、コラムに裏当て金本体を仮付けする際位置決め手段として利用することができる。
【図面の簡単な説明】
【図１】本発明の第１の実施の形態になる溶接用裏当て金の斜視図である。
【図２】図１のＡ−Ａ線沿う断面図である。
【図３】本発明の第１の実施の形態になる溶接用裏当て金を使用してコラムとダイヤフラムを溶接する際の分解斜視図である。
【図４】本発明の第１の実施の形態になる溶接用裏当て金を使用してコラムとダイヤフラムを溶接した状態の断面図である。
【図５】本発明の第１の実施の形態になる溶接用裏当て金の変形例を示す断面図である。
【図６】本発明の第１の実施の形態になる溶接用裏当て金の変形例を示す断面図である。
【図７】本発明の第２の実施の形態になる溶接用裏当て金の斜視図である。
【図８】図７のＢ−Ｂ線沿う断面図である。
【図９】（イ）ないし（ホ）は本発明の第２の実施の形態になる溶接用裏当て金の製造工程を示す説明図である。
【符号の説明】
１  裏当て金本体
１ｂ  ガス抜きスリット
２  コラム
２ａ  開先
３  ダイヤフラム
４  溶接ビード
５  位置決め手段
【図１】
2004291087.tif 000003
【図２】
2004291087.tif 000004
【図３】
2004291087.tif 000005
【図４】
2004291087.tif 000006
【図５】
2004291087.tif 000007
【図６】
2004291087.tif 000008
【図７】
2004291087.tif 000009
【図８】
2004291087.tif 000010
【図９】
2004291087.tif 000011